Procédé de fabrication d’une couche de revêtement routier à basé d’enrobé hydrocarboné à froid, comprenant les étapes suivantes : a- enrober à température ambiante dans un malaxeur d’une machine automotrice une fraction solide minérale avec une émulsion cationique de liant hydrocarboné, de l’eau est introduite dans le malaxeur en une teneur telle que l’eau totale soit comprise entre 8 ppc et 14 ppc par rapport au poids de la fraction minérale solide sèche pour former un enrobé hydrocarboné à froid dans lequel la teneur en liant anhydre résiduel conventionnelle telle que décrite dans la norme NF P 98-139 :2016-12 varie de 3,5 à 6 % , par rapport au poids de l’enrobé après séchage b- mise en œuvre de l’enrobé hydrocarboné à froid directement en sortie du malaxeur de la machine automotrice pour former une couche ayant une épaisseur d’au moins 2 cm ; c- puis compactage de la couche mise en œuvre lors de l’étape b) pour former la couche de revêtement routier. Procédé selon la revendication 1, dans lequel l’émulsion cationique de liant hydrocarboné comprend en tant qu’émulsifiant au moins une amine, l’amine représentant au moins 50% en poids du poids total des émulsifiants. Procédé selon l’une quelconque des revendications précédentes, dans lequel l’amine est choisie parmi : - les alkylpolyamines, dont les alkyles diamines ; - les amines grasses ; - les amidopolyamines ; - les ammoniums quaternaires à chaîne grasse ; - et leurs combinaisons. Procédé selon l’une quelconque des revendications précédentes, dans lequel l’émulsion cationique de liant hydrocarboné comprend à titre d’émulsifiants : (1) au moins une alkylpolyamine, comprenant un ou deux radicaux choisis parmi un reste hydrocarboné, saturé ou insaturé, comprenant de 8 à 24 atomes de carbone et/ou ses dérivés immédiats de cyclisation ainsi que ses dérivés oxyéthylés ou oxypropylés ; et (2) au moins un amidopolyamine de formule (IV) R 1 ’CO-(NH-R 1 ’’) a -NH 2 , R 1 ’ étant un reste hydrocarboné, saturé ou insaturé, comprenant de 12 à 24 atomes de carbone, R 1 ’’ un radical éthylène, a un entier allant de 2 à 5 et/ou ses dérivés immédiat de cyclisation ; l’émulsion cationique comprend un acide minéral choisi parmi l’acide phosphorique ou un acide polyphosphorique ; et le liant comprend un dope d’acide gras ou dérivé d’acide gras. Procédé selon l’une quelconque des revendications précédentes, dans lequel l’enrobé hydrocarboné à froid est choisi parmi les graves-émulsion ou les bétons bitumineux à l’émulsion. Procédé selon l’une quelconque des revendications précédentes, dans lequel le passant à 0,063 mm de la fraction solide minérale varie de 4% à 10% en poids, par rapport au poids de la fraction minérale solide sèche. Procédé selon l’une quelconque des revendications précédentes, dans lequel le passant à 16 mm de la fraction solide minérale est de 100% en poids, par rapport au poids de la fraction minérale solide sèche. Procédé selon l’une quelconque des revendications précédentes, dans lequel le passant à 2 mm de la fraction solide minérale varie de 30% à 50% en poids, par rapport au poids de la fraction minérale solide sèche. Procédé selon l’une quelconque des revendications 1 à 7, dans lequel le passant à 2 mm de la fraction solide minérale varie de 20% à 40% en poids, par rapport au poids de la fraction minérale solide sèche. Procédé selon l’une quelconque des revendications précédentes, dans lequel la fraction solide minérale constitue 94% à 96,5% en poids, avantageusement 94% à 95,5% en poids, du poids de l’enrobé. Procédé selon l’une quelconque des revendications précédentes, dans lequel l’enrobé ne comprend pas de gomme. Procédé selon l’une quelconque des revendications précédentes, dans lequel lors de l’étape a) de l’eau est introduite dans le malaxeur en une teneur telle que l’eau totale soit comprise entre 10 ppc et 12 ppc par rapport au poids de la fraction minérale solide sèche. Procédé selon l’une quelconque des revendications précédentes, comprenant une étape préalable à l’étape a) d’humidification de la fraction solide minérale. Procédé selon l’une quelconque des revendications précédentes, dans lequel la couche de revêtement routier est choisie parmi une couche de roulement ayant une épaisseur variant de 1,5 cm à 3 cm, une couche de roulement ayant une épaisseur variant de 3 cm à 5 cm, une couche de roulement ayant une épaisseur variant de 5 cm à 8 cm, une couche d’assise, un rechargement ou un reprofilage. Procédé selon l’une quelconque des revendications précédentes, dans lequel la machine automotrice comprend outre le malaxeur : - une trémie d’alimentation de particules solides minérales ; - une cuve à émulsion ; - un traineau lisseur ou un finisseur ; - une cuve à eau ; - optionnellement une trémie à pulvérulent, tels que la chaux ou le ciment, et/ou une cuve de lait de chaux ; - optionnellement un système de dosage de fibres.